(57)【要約】【課題】アルカリ金属等からなる溶融塩型触媒でありながら、より低い温度でＰＭを燃焼させる排ガス浄化装置を提供することを目的とする。【解決手段】少なくとも内燃機関の排ガスに含まれるＰＭを捕集して浄化する排ガス浄化フィルタ２を配設し、排ガス浄化フィルタ２はセル壁で区画された複数のセルを有する多孔質のフィルタ基材と、前記ＰＭを燃焼して浄化するＰＭ燃焼触媒とを備え、前記ＰＭ燃焼触媒は、バナジウムに対するセシウムのモル比（Ｃｓ／Ｖ）が１．０≦Ｃｓ／Ｖ≦１．５である、セシウムとバナジウムの複合酸化物を含む溶融塩型触媒であり、排ガス浄化フィルタ２の排気上流側に加湿装置１１を配設し、前記ＰＭを前記ＰＭ燃焼触媒で酸化燃焼する工程の前に、加湿装置１１により排ガス浄化フィルタ２上の前記ＰＭ燃焼触媒に水を吸着させる。【選択図】図１
2018119467.tif 000002
【特許請求の範囲】
【請求項１】
排気通路内において、排ガス中のＰＭを捕集する排ガス浄化フィルタと排ガス浄化フィルタに堆積したＰＭを燃焼させるフィルタ再生部とを備えた排ガス浄化装置において、
前記排ガス浄化フィルタは、セル壁で区画された複数のセルを有する多孔質のフィルタ基材と、前記ＰＭを燃焼して浄化するＰＭ燃焼触媒とを備え、
前記ＰＭ燃焼触媒は、バナジウムに対するセシウムのモル比（Ｃｓ／Ｖ）が１．０≦Ｃｓ／Ｖ≦１．５である、セシウムとバナジウムの複合酸化物を含む溶融塩型触媒であり、
フィルタ再生部は、前記排ガス浄化フィルタの上流側に加湿手段、排ガス温度を上昇させるための加熱手段を配置し、
前記ＰＭを前記ＰＭ燃焼触媒で酸化燃焼する前に、前記加湿手段により前記排ガス浄化フィルタ上のＰＭ燃焼触媒に水を吸着させることを特徴とする排ガス浄化装置。
【発明の詳細な説明】
【技術分野】
【０００１】
本発明は、ディーゼルエンジン等の内燃機関の排ガスの浄化に使用される排ガス浄化装置に関するものである。
【背景技術】
【０００２】
従来、ディーゼルエンジン等の内燃機関は、固体状炭素微粒子や、液体又は固体状の高分子量炭化水素微粒子などの粒子状物質（以下、ＰＭ：Ｐａｒｔｉｃｕｌａｔｅ  Ｍａｔｔｅｒと記す。）が有害成分として排出される。
【０００３】
ところで、ディーゼルエンジンから排出されるＰＭは、その粒子径の殆どが１μｍ以下であり、大気中に浮遊しやすく、呼吸により人体に取り込まれやすい。しかも、ＰＭにはベンゾピレン等の発癌性物質が含まれていることが明らかとなり、人体への影響が大きな問題となってきている。このため、ディーゼルエンジンから排出されるＰＭを効率よく除去する方法が種々検討されている。
【０００４】
近年、ＰＭを除去する方法の一つとして、セラミックハニカム、セラミックフォーム、金属発泡体等の耐熱性の排ガス浄化フィルタを用いる方法が開発されている。この方法では、まず排ガス浄化フィルタで排ガス中のＰＭを捕集する。そして、ＰＭの捕集により背圧が上昇した場合には、バーナー又はヒーターを用いたり、もしくは配管やエンジン内への燃料の噴射燃焼を行うことにより、排ガス温度を上昇させることで、排ガス浄化フィルタを加熱し、堆積したＰＭを燃焼させ、炭酸ガスに変えて外部に放出することで、フィルタを再生する。しかし、この方法では、捕集したＰＭを燃焼してフィルタを再生するために多量のエネルギーが必要となる。また、ＰＭの燃焼温度が高温となるため、フィルタの融解や割れを生じる恐れがあった。
【０００５】
一方、触媒を排ガス浄化フィルタに担持し、ＰＭを触媒作用により燃焼させることで、バーナー又はヒーターもしくは配管やエンジン内への燃料の噴射燃焼などによるＰＭの燃焼操作を軽減して、フィルタを再生する方法がある。例えば、耐熱性セラミックからなるフィルタ基材に予めＰＭ燃焼触媒を担持させておき、ＰＭの捕集と共に燃焼反応を行わせる方法が研究されている。
【０００６】
現在、ＰＭ燃焼触媒には白金、パラジウム等の白金族金属が広く使用されている。これは白金族金属を用いた触媒が、良好なＰＭ燃焼性能と耐久性とを持つためである。しかし、白金族金属は希少、かつ高価である。そのためＰＭ燃焼触媒においては省白金族使用、白金族代替に関する研究が世界中において行われている（非特許文献１参照）。
【０００７】
また、白金族金属不使用のＰＭ燃焼触媒としては、アルカリ金属等からなる溶融塩型触媒（または溶融易動型触媒とも言う）がある。溶融塩型触媒は、ＰＭとの反応温度近傍において溶融し、液相となる。そのため、触媒とＰＭとの接触は飛躍的に増大し、性能が良化すると考えられている。溶融塩型触媒としては、例えば、セシウム（Ｃｓ）とバナジウム（Ｖ）との複合酸化物（以下、ＣｓＶ酸化物と記載）が知られている。ＣｓＶ酸化物の触媒としては、例えばＴｉＯ２にＣｓＶ酸化物を担持してなる触媒が提案されている（例えば、特許文献１参照）。
【先行技術文献】
【特許文献】
【０００８】
【特許文献１】国際公開第２０１２／１４７３３３号
【非特許文献】
【０００９】
【非特許文献１】羽田政明他、「排出ガス浄化触媒の白金族金属使用量低減及び代替技術」、自動車技術  Ｖｏｌ．６３、４２−４７頁、２００９年
【発明の概要】
【発明が解決しようとする課題】
【００１０】
前記のような、ＰＭ燃焼触媒においても、バーナーまたはヒーターなどによる燃焼操作は必要であり、それには電気や燃料といったエネルギーを用い、また条件によってはその熱量によりフィルタの融解や割れが生じる可能性があるため、より低い温度でＰＭを燃焼させる技術が求められている。
【００１１】
本発明は、上記課題を解決するものであり、同じアルカリ金属等からなる溶融塩型触媒でありながら、より低い温度でＰＭを燃焼させる排ガス浄化装置を提供することを目的とする。
【課題を解決するための手段】
【００１２】
そして、この目的を達成するために、本発明は、排気通路内において、排ガス中のＰＭを捕集する排ガス浄化フィルタと排ガス浄化フィルタに堆積したＰＭを燃焼させるフィルタ再生部とを備えた排ガス浄化装置において、前記排ガス浄化フィルタは、セル壁で区画された複数のセルを有する多孔質のフィルタ基材と、前記ＰＭを燃焼して浄化するＰＭ燃焼触媒とを備え、前記ＰＭ燃焼触媒は、バナジウムに対するセシウムのモル比（Ｃｓ／Ｖ）が１．０≦Ｃｓ／Ｖ≦１．５である、セシウムとバナジウムの複合酸化物を含む溶融塩型触媒であり、前記フィルタ再生部は、前記排ガス浄化フィルタの上流側に加湿手段、排ガス温度を上昇させるための加熱手段を配置し、前記ＰＭを前記ＰＭ燃焼触媒で酸化燃焼する前に、前記加湿手段により前記排ガス浄化フィルタ上のＰＭ燃焼触媒に水を吸着させることを特徴とするものであり、これにより、所定の目的を達成するものである。
【発明の効果】
【００１３】
本発明は、排気通路内において、排ガス中のＰＭを捕集する排ガス浄化フィルタと排ガス浄化フィルタに堆積したＰＭを燃焼させるフィルタ再生部とを備えた排ガス浄化装置において、前記排ガス浄化フィルタは、セル壁で区画された複数のセルを有する多孔質のフィルタ基材と、前記ＰＭを燃焼して浄化するＰＭ燃焼触媒とを備え、前記ＰＭ燃焼触媒は、バナジウムに対するセシウムのモル比（Ｃｓ／Ｖ）が１．０≦Ｃｓ／Ｖ≦１．５である、セシウムとバナジウムの複合酸化物を含む溶融塩型触媒であり、前記フィルタ再生部は、前記排ガス浄化フィルタの上流側に排ガス中に水分を含ませ、前記排ガス浄化フィルタを加湿するための加湿手段、排ガス温度を上昇させるための加熱手段を配置し、前記ＰＭを前記ＰＭ燃焼触媒で酸化燃焼する前に、前記加湿手段により前記排ガス浄化フィルタ上のＰＭ燃焼触媒に水を吸着させるするものである。
【００１４】
これにより、溶融塩型触媒を用いたＰＭの酸化燃焼において、より低温でのＰＭの酸化燃焼処理を行い、燃料や電気の使用を抑え、低エネルギーでフィルタの再生ができるという効果が得られる。
【図面の簡単な説明】
【００１５】
【図１】本発明の実施の形態１の排ガス浄化装置の概略図
【図２】本発明の実施の形態１の排ガス浄化フィルタの概略図
【図３】本発明の実施の形態１のＰＭ燃焼時のプロセスフロー図
【図４】本発明の実施例および比較例のＰＭ燃焼実験の結果を示す図
【図５】本発明の実施例の評価結果を示す図
【発明を実施するための形態】
【００１６】
本発明の請求項１に係わるＰＭ燃焼装置は、排気通路内において、排ガス中のＰＭを捕集する排ガス浄化フィルタと排ガス浄化フィルタに堆積したＰＭを燃焼させるフィルタ再生部とを備えた排ガス浄化装置において、前記排ガス浄化フィルタは、セル壁で区画された複数のセルを有する多孔質のフィルタ基材と、前記ＰＭを燃焼して浄化するＰＭ燃焼触媒とを備え、前記ＰＭ燃焼触媒は、バナジウムに対するセシウムのモル比（Ｃｓ／Ｖ）が１．０≦Ｃｓ／Ｖ≦１．５である、セシウムとバナジウムの複合酸化物を含む溶融塩型触媒であり、前記フィルタ再生部は、前記排ガス浄化フィルタの上流側に加湿手段、排ガス温度を上昇させるための加熱手段を配置し、前記ＰＭを前記ＰＭ燃焼触媒で酸化燃焼する前に、前記加湿手段により前記排ガス浄化フィルタ上のＰＭ燃焼触媒に水を吸着させるものである。
【００１７】
これにより、セシウムとバナジウムの複合酸化物を含む溶融塩型触媒において、加湿手段により水を吸着させると、触媒膜の表層でのセシウムとバナジウムの金属濃度が上昇する。これはセシウムとバナジウムの複合酸化物からなる溶融塩型触媒が加湿によって水分に引き寄せられ、触媒膜の表面側に移動するためと考えられる。これにより加湿前と比べ、ＰＭと溶融塩型触媒が接触することができるようになる。溶融塩型触媒は、接触している部分で酸化反応が起こる接触型触媒であるため、ＰＭと触媒との接触効率が改善することによって、より効率的にＰＭを酸化燃焼させることができる。すなわち、ＰＭをより低温で燃焼させることができるものである。
【００１８】
なお、前記加熱手段として、軽油等の燃料を噴霧する噴射装置、前記噴射装置から噴射された燃料を燃焼させる酸化フィルタを順に配置し、さらに必要であれば、排ガス通路内の前記排ガス浄化フィルタの排気上流に排ガスを加熱するヒーターやバーナーなどの加熱装置を配置するものである。
【００１９】
以下、本発明の実施形態について説明をする。
【００２０】
（実施の形態１）
図１に示すように、排ガス浄化装置１は、排ガス浄化フィルタ２をディーゼルエンジン等の内燃機関（図示せず）の排気通路３内に配設し、排ガス中のＰＭを排ガス浄化フィルタ２で捕集し、浄化した空気を排気通路３の後段に排出するものである。
【００２１】
そして、排ガス浄化装置１は、排気通路３内において、排ガス中のＰＭを捕集する排ガス浄化フィルタ２と排ガス浄化フィルタ２に堆積したＰＭを燃焼させるために、排ガスを加湿し、また排ガス温度を上昇させるための、フィルタ再生部１３とを備えたものである。
【００２２】
フィルタ再生部１３は、排ガス浄化フィルタ２の上流側から、排ガスの加湿手段として加湿装置１１と、排ガスの加熱手段として軽油等の燃料を噴霧する噴射装置１０および噴射装置１０から噴射された燃料を酸化燃焼させる酸化フィルタ１２とを順に配置したものである。
【００２３】
なお、前記酸化フィルタ１２は、内燃機関より排出される一酸化炭素、一酸化窒素、炭化水素を酸化する特性も有する。
【００２４】
まず、排ガス浄化フィルタ２について図２を用いて説明する。
【００２５】
排ガス浄化フィルタ２は、図２に示すようにセル壁４で区画された複数のセル５を有する多孔質のフィルタ基材６と、ＰＭを燃焼して浄化するＰＭ燃焼触媒７の層とを備える。
【００２６】
フィルタ基材６は、ウォールフロー型の構造体である。この場合、セル壁４で区画された複数のセル５を備え、隣接するセルの端部が交互に目封じされている。これにより、排気通路３の上流側を開口し、下流側が閉塞した排ガス流入セル８と、排ガスの上流側が閉塞し、下流側が開口した排ガス流出セル９とが、セル壁４を介して隣接した構成となっている。
【００２７】
なお、フィルタ基材６の形状は上記のような形状に限定されるものではなく、ウォールスルー型、フロースルーハニカム型、金属あるいはセラミックスの発泡体型などでもよい。
【００２８】
フィルタ基材６の材質は、耐熱性セラミックスや金属材料等からなる多孔質材料であればよい。耐熱性セラミックスとしては、例えば炭化ケイ素（ＳｉＣ）、コージェライト、窒化ケイ素、チタン酸アルミニウム等を用いることができる。金属材料としては、例えばステンレス合金、Ｆｅ−Ｃｒ−Ａｌ合金等を用いることができる。これらの中でも、耐熱性および触媒塗工性の観点から、炭化ケイ素が好ましい。
【００２９】
セル壁４に設けられた細孔の平均細孔径は、特に限定されないが、例えば５μｍ〜５０μｍとすることができる。平均細孔径が５μｍ以上の場合には、ＰＭが堆積しても圧力損失の過度の上昇を抑制することができる。また、平均細孔径が５０μｍ以下の場合には、ＰＭの過度の素抜けを抑制することができる。
【００３０】
セル５の形状は、特に限定されないが、触媒とＰＭの接触面積を大きくできる観点から、４〜８角形のうちのいずれかであることが好ましい。また、セル５の形成密度は特に限定されないが、上記と同様、触媒とＰＭの接触面積を大きくするという観点から、セル５の数は１平方インチあたり２００〜４００セルであることが好ましい。セル数を２００セル以上とすることで、触媒とＰＭの接触面積を十分に確保することができる。また、セル数を４００セル以下とすることで、セル５へのＰＭ堆積による目詰まりを生じにくくすることができる。
【００３１】
本実施の形態のＰＭ燃焼触媒７は、バナジウムに対するセシウムのモル比（Ｃｓ／Ｖ）が１．０≦Ｃｓ／Ｖ≦１．５である、セシウムとバナジウムの複合酸化物を含む溶融塩型触媒である。
【００３２】
溶融塩型触媒は、ＰＭとの反応温度近傍において溶融し、液相となる。そのため、触媒とＰＭとの接触は飛躍的に増大し、性能が良化すると考えられている。中でも、優れたＰＭ燃焼活性を示す触媒として、セシウムとバナジウムの複合酸化物（以下、Ｃｓ−Ｖ複合酸化物と記載）が知られている。
【００３３】
バナジウム化合物は、排ガス中の酸素を取り入れて活性酸素に変換する作用があるため、セシウムと複合酸化物を形成することで、活性酸素への変換作用が向上すると推測される。さらに、当該Ｃｓ−Ｖ複合酸化物は、後述するように、高熱安定性及び高比表面積を有するセリウム含有酸化物に担持されている。そのため、ＰＭの燃焼熱や排ガスによるＣｓ−Ｖ複合酸化物の凝集を抑制し、良好なＰＭ燃焼活性を長期間維持することが可能となる。
【００３４】
上述のＣｓ−Ｖ複合酸化物としては、例えば、ＣｓＶＯ３ （メタバナジン酸セシウム、Ｃｓ：Ｖ＝１．０：１．０）、Ｃｓ５Ｖ３Ｏ１０（Ｃｓ：Ｖ＝１．７：１．０）、Ｃｓ３２Ｖ１８Ｏ６１（Ｃｓ：Ｖ＝１．８：１．０）、Ｃｓ４Ｖ２Ｏ７（Ｃｓ：Ｖ＝２．０：１．０）、Ｃｓ３ＶＯ４（Ｃｓ：Ｖ＝３．０：１．０）などを挙げることができる。この中でも、Ｃｓ−Ｖ複合酸化物としては、バナジウムに対するセシウムのモル比（Ｃｓ／Ｖ）がＣｓ／Ｖ＝１．０であるメタバナジン酸セシウムを含むことが好ましい。メタバナジン酸セシウムは化学的安定性が高いため、長期間に亘り優れたＰＭ燃焼活性を維持することが可能となる。
【００３５】
本実施の形態のＰＭ燃焼触媒７は、セリウム含有酸化物を含んでいる。セリウム含有酸化物は、前記のＣｓ−Ｖ複合酸化物をその表面に担持する担体として機能する。Ｃｓ−Ｖ複合酸化物は単独でも高いＰＭ燃焼性を有しているが、触媒の比表面積が低いためにＰＭと触媒との接触率が低下し、燃焼反応が起こり難い恐れがある。
【００３６】
また、担体としてセリウム含有酸化物を用いない場合には、排ガスの温度及び組成変動により容易に凝集し、ＰＭ燃焼活性が低下する恐れがある。そのため、Ｃｓ−Ｖ複合酸化物を、セリウム含有酸化物の表面に接触して保持することにより、Ｃｓ−Ｖ複合酸化物の比表面積を増加させつつも、高温雰囲気下での凝集を抑制することができる。
【００３７】
上述のとおり、セリウム含有酸化物を含む担体を用いることで、Ｃｓ−Ｖ複合酸化物が有するＰＭ燃焼活性を維持しつつも、比表面積の増加と凝集の抑制とを両立することが可能となる。また、セリウム含有酸化物は、排ガスの空気過剰率に対応した酸素吸蔵放出能を有している。
【００３８】
そして、バナジウム化合物は、排ガス中の酸素を取り入れて活性酸素に変換する作用を有している。そのため、バナジウム化合物により、排ガス中の酸素だけでなく、セリウム含有酸化物から放出される酸素が活性酸素に変換されるため、生成した活性酸素によりＰＭ燃焼反応をさらに促進することが可能となる。
【００３９】
すなわち、Ｃｓ−Ｖ複合酸化物を担持する担体は、セリウム酸化物を主成分とすることが好ましい。
【００４０】
また、当該担体は、セリウム酸化物以外の元素を含有してもよく、例えばジルコニウム、チタン、ケイ素、ニオブ、ランタン、マグネシウム、カルシウム、バリウム、プラセオジム、イットリウム、鉄、マンガン、コバルト、ニッケル、およびスズからなる群より選ばれる少なくとも一つを含有することができる。このような金属元素は、担体の耐熱性を向上させることができる。なお、担体の平均粒子径（メジアン径、Ｄ５０）は、特に限定されないが、Ｃｓ−Ｖ複合酸化物とＰＭとの接触界面を増大させる観点から、１０ｎｍ〜１０μｍとすることが好ましい。
【００４１】
また、排ガス浄化装置１には、排ガスの浄化を行なうＰＭ捕集プロセスと捕集したＰＭを燃焼しガス化して排出するフィルタ再生プロセスを備えている。
【００４２】
フィルタ再生プロセスには、排気通路３内の排ガスを加湿装置１１によって加湿する加湿プロセスと、噴射装置１０から噴射した燃料を酸化フィルタ１２を通過させることで燃焼し、排ガスの温度を高温にすることによって排ガス浄化フィルタ２の加熱を行なう燃焼プロセスを備えている。
【００４３】
前記加湿プロセスでは、加湿装置１１より水を噴霧して、排ガスを加湿することで、下流側の排ガス浄化フィルタ２上のＰＭ燃焼触媒７を加湿するものである。これにより、ＰＭ燃焼触媒７に水を吸着させることができる。
【００４４】
また、前記燃焼プロセスでは、排気通路３内には、噴射装置１０を設け、噴射装置１０より軽油等の燃料を噴霧して燃焼させ、排ガス温度を高温にするシステムが必要である。噴射装置１０の下流側に配設した酸化フィルタ１２上で白金などの触媒を用いて噴霧した燃料を酸化燃焼することができる。こうして排ガス温度を高温にして、酸化フィルタ１２の下流側のＰＭ燃焼触媒７（排ガス浄化フィルタ２に備えたＰＭ燃焼触媒７の層）を活性化し、ＰＭを酸化燃焼させるものである。
【００４５】
前記燃焼プロセスを実行する直前に前記加湿プロセスを実行することで、ＰＭ燃焼触媒７が水を吸着することとなり、ＰＭの燃焼開始温度をより低温にすることができる。次に、ＰＭを捕集し、その捕集したＰＭを除去し排ガス浄化フィルタ２を再生する。
【００４６】
以下その動作について説明する。
【００４７】
排ガス浄化フィルタ２は、フィルタ基材６のセル壁４に設けられた細孔を通じて排ガスを流通させることができる構成であり、内燃機関から排出されるＰＭは、排気通路３中の排ガス浄化フィルタ２に入り、セル壁４の細孔部分もしくはその表面において、捕集される。なお、セル壁４で区画された複数のセル５は、隣接するセルの端部が交互に目封じされているため、通気はすべてセル壁４を通過するため、セル壁４に設けられた細孔部分でＰＭが捕集させるものである。前記のように、排ガス浄化フィルタ２でＰＭを捕集すると、細孔部分の目づまりが進行し、徐々に排ガス浄化フィルタ２の圧力損失は上昇し、通気性能が悪化する。そのため捕集したＰＭを適切なタイミングで処理するフィルタ再生プロセスを実行させることとなる。フィルタ再生プロセスは、ＰＭ燃焼触媒７によってＰＭを酸化燃焼し、ＣＯ２などのガスとして排気通路３の後段に排出するものである。
【００４８】
フィルタ再生プロセスでは、まず、前記加湿プロセスにおいて、加湿装置１１より、水を噴霧して排ガスを加湿する。排ガスを加湿することで、下流側の排ガス浄化フィルタ２上のＰＭ燃焼触媒７を加湿することができる。これにより、ＰＭ燃焼触媒７に水を吸着させることができる。ＰＭ燃焼触媒７に水を吸着させると、触媒膜の表層でのセシウムとバナジウムの金属濃度が上昇する（これはセシウムとバナジウムの複合酸化物からなる溶融塩型触媒が加湿によって水分に引き寄せられ、触媒膜の表面側に移動するため）。これにより加湿前にセル壁４の表面に堆積していたより多くのＰＭが溶融塩型触媒または表層に引き寄せられた溶融塩型触媒と接触することができる。
【００４９】
次に、燃焼プロセスにおいて、噴射装置１０より軽油燃料を噴霧して、酸化フィルタ１２を通過させ、酸化フィルタ１２上で酸化反応をおこし、その際発生する熱で排ガスを加熱する。これにより排ガス浄化フィルタ２を加熱することで、排ガス浄化フィルタ２上に担持したＰＭ燃焼触媒７を活性化され、表面に付着したＰＭを燃焼させることができる。
【００５０】
このようにフィルタ再生プロセスにおいて、加湿プロセスを実行することで、セル壁４の表面でより多くのＰＭをＰＭ燃焼触媒７に接触させて燃焼させることができるので、排ガス浄化フィルタ２の加熱温度をより低くしてＰＭの燃焼をさせることができることとなる。すなわち、噴射装置１０から噴射する軽油燃料が少なくすることができる。つまり使用エネルギーを少なくすることができる。
【００５１】
なお、前記加湿プロセスは、前記のＰＭを燃焼させる燃焼プロセスの前段階において、加湿装置１１より、水を噴霧して排ガスを加湿する。内燃機関からの排気ガスは不連続的に温度が変化し、条件によっては加湿後、ＰＭ燃焼触媒７に吸着した水が脱離する可能性があるため、ＰＭを燃焼させるための排ガスを高温にする直前のタイミングで加湿装置１１より水を噴霧し、加湿するのが望ましい。つまり、加湿プロセスは燃焼プロセスの直前が望ましい。
【００５２】
なお、本実施の形態１および図１では噴射装置１０と加湿装置１１を別々に記したが、燃料等を噴射する装置と加湿をタンクと流路を分けて設けることで共有して使用しても良い。
【００５３】
なお、排ガス浄化システムの一例として、尿素水を噴霧し、精製するアンモニアによってＮＯｘガスを還元処理するＳＣＲ（選択触媒還元）システムがあるが、この尿素水を噴霧する装置を、排ガス通気のＤＰＦ（ディーゼル微粒子捕集フィルタ）上段に設け、尿素水噴霧装置と共用して加湿装置１１として用いても良い。
【実施例】
【００５４】
以下、本発明の形態を実施例および比較例によりさらに詳細に説明するが、本実施の形態はこれら実施例に限定されるものではない。
【００５５】
（実施例１）
（１）ＰＭ（粒子状物質）燃焼触媒の調製
まず、セシウムとバナジウムのモル比率が１．３：１．０となるように、炭酸セシウムと五酸化二バナジウムの混合水溶液を調製した。次に、その混合水溶液を、乳鉢内のセリウム酸化物（阿南化成株式会社製、８５質量％）に加えた後に、乾燥炉を用いて１１０℃で３時間蒸発乾固させた。
【００５６】
次に、得られた固体を電気炉を用いて、大気中、昇温速度３００℃／ｈとし、８００℃で３時間焼成することにより、本実施例の触媒を得た。なお、バナジウム金属の担持量は、セリウム酸化物１００ｇに対して９．４ｇとした。
【００５７】
得られた触媒を酸分解し、誘導結合プラズマ発光分光分析法（ＩＣＰ−ＯＥＳ）および誘導結合プラズマ質量分析法（ＩＣＰＭＳ）で解析した結果、セシウムとバナジウムのモル比率が１．３：１．０であることが確認された。
（２）排ガス浄化フィルタの作製
上述のＰＭ燃焼触媒と、分散溶媒としてプロピレングリコールモノメチルエーテルアセテートとを、質量％比率が１：９となるよう混合し、ボールミルで湿式粉砕し、触媒スラリーを得た。得られた触媒スラリーに、増粘剤として変性ウレア溶液を添加し、攪拌することで触媒スラリーの粘度を調整した。粘度調整後の触媒スラリーを、フィルタ基材の排ガスが流入する側のセルに注入し、乾燥炉を用いて８０℃で１．５時間、さらに１１０℃で１．５時間乾燥させた。次に、得られたフィルタを大気中、昇温速度３００℃／ｈとし、７００℃で２時間焼成することにより、本実施例の排ガス浄化フィルタを得た。触媒の担持量は、排ガス浄化フィルタの１リットルあたり４６ｇであった。
【００５８】
得られた排ガス浄化フィルタを切断してサンプリングしたものを酸分解し、誘導結合プラズマ発光分光分析法（ＩＣＰ−ＯＥＳ）および誘導結合プラズマ質量分析法（ＩＣＰＭＳ）で解析した結果、セシウムとバナジウムのモル比率が１．３：１．０であることが確認された。
（３）セル壁面の切り出し
前述の排ガス浄化フィルタをさらに触媒が塗布されたセル壁面を１辺が約２５ｍｍの正方形となるように切り出した。このとき、触媒が塗布されたセル壁面は塗布されていないセル壁面と隣り合うため、塗布されたセル壁面と塗布されていないセル壁面が交互に現れる。
（４）カーボンの堆積
これに、ＰＭを模擬したカーボンとしてＰｒｉｎｔｅｘＶ（ＯｒｉｏｎＣａｒｂｏｎ社製）を分散媒に分散して塗布したのち１１０℃で乾燥し、模擬的に触媒上にカーボンが捕集され堆積した状態を作り出した。
（５）加湿処理
本実施例ではこれを８５℃かつ相対湿度８５％の環境下に静置して、触媒を加湿処理した。
（６）燃焼挙動の測定
その後に、管状の電気炉内に入れ、ヘリウムをキャリアガスとして、酸素５％として流通させ、徐々に昇温を行った。このときの温度に対してカーボンが酸化燃焼して発生したＣＯ，ＣＯ２の濃度を質量分析計によって計測し、カーボンの燃焼挙動を測定した。
【００５９】
（比較例１）
「粒子状物質燃焼触媒の調製」、「排ガス浄化フィルタの作製」、「１１０℃での乾燥」、「セル壁面の切り出し」、および「カーポンの堆積」は実施例１と同様にし、その後の８５℃相対湿度８５％での加湿処理は行わず、「燃焼挙動の測定」を行った。
【００６０】
カーボンの塗布量は同じである。
【００６１】
（比較例２）
比較例１の「粒子状物質燃焼触媒の調製」、「排ガス浄化フィルタの作製」を省略、つまり触媒を塗布しない基材フィルタにおいて、「セル壁面の切り出し」および「カーポンの堆積」は実施例１と同様にし、その後の８５℃相対湿度８５％での加湿処理を実施せず、「燃焼挙動の測定」を行った。
【００６２】
カーボンの塗布量は同じである。
【００６３】
（評価結果）
評価結果を図４および図５に示す。図４では、（６）燃焼挙動の測定において、各温度を横軸とし、検出されたＣＯおよびＣＯ２の濃度から塗布した全カーボン量に対して燃焼したカーボンの比率を縦軸としてプロットしたグラフを示している。この結果から実施例１では比較例１および２よりより低い温度で、ＣＯ，ＣＯ２が発生しておりより低い温度でＰＭを燃焼できていることがわかる。
【００６４】
さらに、これを図５に表としてまとめている。Ｔ１０は塗布したカーボンのうち１０％が燃焼したときの温度、Ｔ５０は塗布したカーボンのうち５０％が燃焼したときの温度を示しており、Ｔ１０では２０℃、Ｔ５０では８℃低温で燃やすことができている。
【００６５】
以上の結果から、加湿による水の吸着を起こすことにより、本発明の触媒においてＰＭが燃焼する温度をより低温にすることができることが確認され、低温で燃焼することにより、より少ない燃料噴霧量、ひいてはより環境負荷の低い条件でＰＭを燃焼処理することができることが確認された。
【産業上の利用可能性】
【００６６】
本発明にかかる排ガス浄化フィルタでのＰＭ燃焼手段は、効率的なＰＭ燃焼性能を実現するＰＭ燃焼触媒とＰＭを燃焼し排ガス浄化触媒を再生視するシステムを提供するものであり、ディーゼルエンジンの排ガスを浄化する触媒ＤＰＦ等として有用である。
【符号の説明】
【００６７】
１    排ガス浄化装置
２    排ガス浄化フィルタ
３    排気通路
４    セル壁
５    セル
６    フィルタ基材
７    ＰＭ燃焼触媒
８    排ガス流入セル
９    排ガス流出セル
１０    噴射装置
１１    加湿装置
１２    酸化フィルタ
１３    フィルタ再生部
【図１】
2018119467.tif 000003
【図２】
2018119467.tif 000004
【図３】
2018119467.tif 000005
【図４】
2018119467.tif 000006
【図５】
2018119467.tif 000007